(57)【要約】【課題】偏光子の透明保護層を特定のものとすることにより、透明性、機械的強度、反射防止性能、耐擦傷性、密着性のすべてに優れる偏光板及び液晶表示装置を提供することである。【解決手段】偏光子の一方の面に、透湿度が５０〜１５００ｇ／ｍ２・２４ｈｒである樹脂フィルム（Ａ）、ハードコート層（Ｂ）及び反射防止層（Ｃ）が順次積層され、他方の面に、脂環式構造含有樹脂からなり、透湿度が０．３〜４０ｇ／ｍ２・２４ｈｒ、光弾性係数が１２．０×１０−１２Ｐａ−１以下かつダイラインの最大深さ５０ｎｍ以下、最小幅５００ｎｍ以上である樹脂フィルム（Ｄ）が積層されてなる偏光板を液晶表示装置に用いる。【選択図】なし【特許請求の範囲】
【請求項１】
偏光子の一方の面に、厚みが５〜２００μｍ、透湿度が５０〜１５００ｇ／ｍ２・２４ｈｒ、及び面内レターデーションの最大値が４ｎｍ以下である樹脂フィルム（Ａ）、ハードコート層（Ｂ）及び反射防止層（Ｃ）が順次積層され、
前記偏光子の他方の面に、脂環式構造含有樹脂からなり、厚みが５〜２００μｍ、透湿度が０．３〜４０ｇ／ｍ２・２４ｈｒ、光弾性係数が１２．０×１０−１２Ｐａ−１以下かつダイラインの最大深さ５０ｎｍ以下、最小幅５００ｎｍ以上である樹脂フィルム（Ｄ）が積層されてなる偏光板。
【請求項２】
フィルム（Ａ）がセルロースエステルを主成分とする請求項１記載の偏光板。
【請求項３】
反射防止層（Ｃ）が屈折率１．３６以下である請求項１〜２記載の偏光板。
【請求項４】
反射防止層（Ｃ）が、エアロゲルからなる請求項１〜３記載のいずれかの偏光板。
【請求項５】
樹脂フィルム（Ｄ）が、レターデーションを示すフィルムである請求項１〜４記載のいずれかの偏光板。
【請求項６】
請求項１〜５のいずれかに記載の偏光板が、反射防止層（Ｃ）側を視認側に向けて設置されている液晶表示装置。
【発明の詳細な説明】
【技術分野】
【０００１】
本発明は、偏光板に関し、さらに詳しくは偏光子の両面に透明保護層を積層してなる積層体からなる、透明性、機械的強度、反射防止性能、耐擦傷性、密着性のすべてに優れる偏光板及び液晶表示装置に関する。
【背景技術】
【０００２】
液晶表示装置（以下、「ＬＣＤ」という。）は、薄型で、軽量、また消費電力が小さいという特徴がある。ＬＣＤはその使用分野も従来の電卓や時計などから、耐久性、耐熱性の要求される自動車用途、たとえば、カーナビ、自動車用インナーパネルといった用途に拡大されつつある。
ＬＣＤは、一般に、電場の印加により液晶分子の配向方向を制御することで偏光の通過、遮断を切り換える機能を持つ液晶セルと、それを挟む状態で透過軸を直角に配置された二枚の偏光板から構成される。
偏光板としては、偏光子の両方に偏光板保護フィルムを積層したものが用いられる。前記保護フィルムは液晶表示素子の耐傷性、反射防止性等のため、偏光子の外側に張り合わせるフィルムである。
【０００３】
前記保護フィルムとしては、光学特性に優れていることから、セルロースエステルフィルム、特にトリアセチルセルロース（以下、「ＴＡＣ」と示す。）が用いられていた。
しかし、ＴＡＣは吸湿性が高いため、湿度により伸縮して、応力歪みを発生しやすい。そのため、吸湿による歪みは内部応力を発生させ、色むらを引き起こすことになる。ＴＡＣは、ＬＣＤの薄型化・大型化・高輝度化等に伴って要求される偏光板の耐久性を十分に満たすことができない。
【０００４】
偏光板は、例えば、高度に延伸したポリビニルアルコール等の偏光子に、偏光子を保護するための保護フィルムが貼り合わされている。偏光子保護フィルムには、１）複屈折と厚みの積で表される位相差が小さいこと、２）外部の応力などによりフィルムの位相差が変化しにくいこと、３）平面方向および厚み方向の位相差のむらが小さいこと、４）フィルム表面の凹凸による、いわゆるレンズ効果による画像のゆがみ現象が生じにくいことが要求される。
すなわち、位相差が大きかったり、外部の応力などにより位相差が変化したり、面内における位相差のむらが大きかったり、フィルム表面の凹凸によるレンズ効果があると、液晶表示装置の画質品位を著しく低下させる。すなわち、色が部分的に薄くなるなどの色とび現象や、画像が歪むなどの弊害が出る。
そこで、最近、ＴＡＣの代りに光弾性率の低い、即ち、外部応力が加わったとき複屈折の変化が小さく、光学特性に影響を与えにくい、熱可塑性飽和ノルボルネン系樹脂シートを偏光子の保護層として使用することが提案されている（特許文献１〜４）。しかしながら、ノルボルネン系の樹脂フィルムを単に、偏光子の保護層として使用したものは、耐擦傷性、反射防止性、密着性において不十分な点があり、又額縁故障、色むら、輝点欠損などが生じることがあった。
【特許文献１】特開２００１-２７２５３４号公報
【特許文献２】特開２００３-２０７６３７号公報
【特許文献３】特開２００３-２３２９３０号公報
【特許文献４】特開２００３-０９７０３１号公報
【発明の開示】
【発明が解決しようとする課題】
【０００５】
本発明の目的は、かかる従来技術の実情に鑑みてなされたものであり、透明性、外部応力に対して複屈折の変化が小さく、機械的強度、反射防止性、耐熱性、耐擦傷性、密着性の優れる偏光板及び液晶表示装置を提供することである。
【課題を解決するための手段】
【０００６】
本発明者らは上記目的を達成すべく鋭意研究した結果、偏光板の保護フィルムに特定のものを用い、且つ保護フィルムの一方にハードコート層及び反射防止層を順次積層することによって液晶表示装置に最適な偏光板をえられることを見出し、この知見に基づいて本発明を完成するに至った。
【０００７】
かくして本発明によれば、
（１）偏光子の一方の面に、厚みが５〜２００μｍ、透湿度が５０〜１５００ｇ／ｍ２・２４ｈｒ、及び面内レターデーションの最大値が４ｎｍ以下である樹脂フィルム（Ａ）、ハードコート層（Ｂ）及び反射防止層（Ｃ）が順次積層され、
前記偏光子の他方の面に、脂環式構造含有樹脂からなり、厚みが５〜２００μｍ、透湿度が０．３〜４０ｇ／ｍ２・２４ｈｒ、光弾性率が１２．０×１０−１２Ｐａ−１以下かつダイラインの最大深さ５０ｎｍ以下、最小幅５００ｎｍ以上である樹脂フィルム（Ｄ）が積層されてなる偏光板。
（２）フィルム（Ａ）がセルロースエステルを主成分とする（１）の偏光板。
（３）反射防止層（Ｃ）が屈折率１．３６以下である（１）及び（２）のいずれかの偏光板。
（４）反射防止層（Ｃ）が、エアロゲルからなる（１）〜（３）のいずれかの偏光板。
（５）樹脂フィルム（Ｄ）が、レターデーションを示すフィルムである（１）〜（４）のいずれかの偏光板。
（６）（１）〜（５）のいずれかの偏光板が、反射防止層（Ｃ）側を視認側に向けて設置されている液晶表示装置。
がそれぞれ提供される。
【発明の効果】
【０００８】
本発明の偏光板は、透明性、機械的強度、反射防止性能、耐擦傷性、密着性に優れる偏光板であり、該偏光板を液晶表示装置として好適に用いることができる。
【発明を実施するための最良の形態】
【０００９】
本発明の偏光板は、偏光子の一方の面に、厚みが５〜２００μｍ、透湿度が５０〜１５００ｇ／ｍ２・２４ｈ、及び面内レターデーションの最大値が４ｎｍ以下である樹脂フィルム（Ａ）、ハードコート層（Ｂ）及び反射防止層（Ｃ）が順次積層され、
前記偏光子の他方の面に、脂環式構造含有樹脂からなり、厚みが５〜２００μｍ、透湿度が０．３〜４０ｇ／ｍ２・２４ｈｒ、光弾性係数が１２．０×１０−１２Ｐａ−１以下かつダイラインの最大深さ５０ｎｍ以下、最小幅５００ｎｍ以上である樹脂フィルム（Ｄ）が積層されてなる偏光板であることを特徴とする。
【００１０】
以下に本発明の偏光板に付いて図１を用い、簡単に説明する。図１に示す偏光板は、樹脂フィルム（Ａ）４、ハードコート層（Ｂ）５、反射防止層（Ｃ）６を順次積層したものを、樹脂フィルム（Ａ）４側に、偏光子３の一方の面にプライマーで貼り合わせてある。偏光子３のもう一方の面には、樹脂フィルム（Ｄ）２をプライマー層で貼り合わせた構成をしている。
【００１１】
偏光子
本発明に用いることができる偏光子は、偏光子としての機能を有するものであれば特に限定されない。例えば、（１）ビニルアルコール重合体（ＰＶＡ）・ヨウ素系偏光子、（２）ＰＶＡ系フィルムに二色性染料を吸着配向させた、ＰＶＡ・染料系偏光子、（３）ＰＶＡ系フィルムより脱水反応を誘起させたり、ポリ塩化ビニルフィルムの脱塩酸反応により、ポリエンを形成させたポリエン系偏光子、（４）分子内にカチオン基を含有する変性ＰＶＡからなるＰＶＡ系フィルムの表面および／または内部に二色性染料を有する偏光子などが挙げられる。偏光子の初期偏光性能の観点からは、（１）ＰＶＡ・ヨウ素系偏光子が好ましく、耐熱性の観点からは（２）ＰＶＡ・染料系偏光子が好ましい。
【００１２】
本発明に用いることができる偏光子はその製造方法によって特に限定されない。例えば、1）ＰＶＡ系フィルムを延伸後、ヨウ素イオンを吸着させる方法、２）ＰＶＡ系フィルムを二色性染料による染色後、延伸する方法、３）ＰＶＡ系フィルムを延伸後、二色性染料で染色する方法、４）二色性染料をＰＶＡ系フィルムに印刷後、延伸する方法、５）ＰＶＡ系フィルムを延伸後、二色性染料を印刷する方法などの公知の方法が挙げられる。
例えば、１）の方法は、より詳細には、ヨウ素をヨウ化カリウム溶液に溶解してヨウ素イオンを作り、このイオンをＰＶＡフィルムに吸着させて延伸し、次いで１〜４％ホウ酸水溶液に浴温度３０〜４０℃で浸漬して偏光板を製造する。２）の方法は、より詳細には、ＰＶＡフィルムを、１）と同様にホウ酸水溶液に浸漬し、次いで一軸方向に３〜７倍程度延伸し、０．０５〜５％の二色性染料水溶液に浴温度３０〜４０℃で浸漬して染料を吸着させ、８０〜１００℃で乾燥して熱固定して偏光子を製造する。偏光子の偏光度は、９９．９９３％以上が好ましい。
【００１３】
樹脂フィルム（Ａ）
樹脂フィルム（Ａ）の厚みは、５〜２００μｍ、より好ましくは２０〜１００μｍである。
樹脂フィルム（Ａ）の厚みが５μｍ未満であると偏光板の耐久性、機械的強度、耐擦傷性が低下し、２００μｍを超えると、高温高湿度環境下においたときに反り等が生じやすくなり、光線透過率も低下する。従って樹脂フィルム（Ａ）の厚みが上記範囲にあると、耐久性、機械的強度、耐擦傷性及び光学性能に優れた偏光板が得られる。
【００１４】
さらに樹脂フィルム（Ａ）の透湿度は、５０〜１５００ｇ／ｍ２・２４ｈｒ、好ましくは１００〜８００ｇ／ｍ２・２４ｈｒである。透湿度が低すぎると樹脂フィルム（Ａ）を偏光子に接着するプライマーの乾燥が不十分となり、透湿度が高すぎると樹脂フィルムが使用環境で吸湿して、いずれの場合も偏光板の耐久性が低下するため、透湿度が上記範囲にあると、偏光板の保護膜として用いた場合、防湿性のバランスが良好であるため、偏光板の前面及び背面からの水分の浸入を防止でき、また偏光板との接着に水系のプライマーを用いた場合でも、樹脂フィルムと偏光子の間に剥離を生じにくい。そのため、上記フィルムを用いたとき偏光板としての信頼性が向上する。
【００１５】
本発明においては、樹脂フィルム（Ａ）の面内レターデーション（以下、「Ｒｅ」という。）の最大値が、４ｎｍ以下である。Ｒｅが４ｎｍ以下であることにより、液晶表示ユニットに組み込んだ場合の色むらを抑えることができる。
【００１６】
樹脂フィルム（Ａ）を構成する材料は、上記フィルム厚範囲の樹脂フィルムとしたときの透湿度が上記範囲になる樹脂であればよく、例えば、エチレン−ビニルアルコールの共重合体、セルロースエステルなどが挙げられ、中でもアセチル化セルロースエステルが好ましい。
アセチル化セルロースエステルとしては、例えば、ジアセチルセルロースやトリアセチルセルロースなどが挙げられる。特に、透明性、機械的強度等などの観点から、トリアセチルセルロースが最も好ましい。
なお、樹脂フィルム（Ａ）は、偏光膜との接着性を向上させるために、アルカリによるケン化処理、プラズマ処理、グロー放電処理、コロナ放電処理、高周波処理、及び電子線処理などを行っても構わない。
【００１７】
本発明においては、樹脂フィルム（Ａ）の上にハードコート層（Ｂ）を有する。上記ハードコート層（Ｂ）は高屈折率を有することが好ましい。高屈折率にすることによって、外光の映りこみ等の反射が防止され、耐擦傷性、防汚性等にも優れた偏光板とすることが可能になる。ハードコート層（Ｂ）はまた、ハードコート層（Ｂ）とは別にハードコート層の表面に高屈折率の層を設けてもよい。
ここで、高屈折率とは、後に積層させる反射防止層（Ｃ）の屈折率よりも大きい屈折率のことをいい、好ましくは１．５５以上である。
屈折率は、例えば、公知の分光エリプソメータを用いて測定する
ことができる。      
【００１８】
上記ハードコート層を形成する材料としては、ＪＩＳ  Ｋ５７００に規定される鉛筆硬度試験で、「ＨＢ」以上の硬度を示すものであれば特に制限されない。例えば、有機シリコーン系、メラミン系、エポキシ系、アクリレート系、ウレタンアクリレート系多官能アクリレート系等の有機系ハードコート材料；二酸化ケイ素等の無機系ハードコート材料；等が挙げられる。
なかでも、接着力が良好であり、生産性に優れる観点から、ウレタンアクリレート系、多官能アクリレート系ハードコート材料の使用が好ましい。
【００１９】
ハードコート層（Ｂ）の形成方法は特に制限されず、例えば、活性エネルギー線硬化性樹脂塗工液を公知の塗工方法により樹脂フィルム（Ａ）上に塗工して、紫外線等のエネルギー線を照射し硬化させて形成する方法が挙げられる。ハードコート層の平均厚みは、通常０．５〜３０μｍ、好ましくは３〜１５μｍである。
活性エネルギー線硬化性樹脂を含有させることにより、十分な強度、耐久性、密着性、透明性を兼ね備える高屈折率のハードコート層を得ることができる
【００２０】
活性エネルギー線硬化性樹脂は、分子中に重合性不飽和結合またはエポキシ基を有するプレポリマー、オリゴマー及び／又はモノマーが、活性エネルギー線の照射により硬化してなる樹脂である。活性エネルギー線は、電磁波又は荷電粒子線のうち分子を重合又は架橋し得るエネルギー量子を有するものを指し、通常は紫外線又は電子線を用いる。
【００２１】
前記分子中に重合性不飽和結合またはエポキシ基を有するプレポリマー、オリゴマーの例としては、不飽和ジカルボン酸と多価アルコールの縮合物等の不飽和ポリエステル類；ポリエステルメタクリレート、ポリエーテルメタクリレート、ポリオールメタクリレート、メラミンメタクリレート等のメタクリレート類、ポリエステルアクリレート、エポキシアクリレート、ウレタンアクリレート、ポリエーテルアクリレート、ポリオールアクリレート、メラミンアクリレート等のアクリレート類、もしくはエポキシ化合物が挙げられる。
【００２２】
前記分子中に重合性不飽和結合またはエポキシ基を有するモノマーの例としては、スチレン、α-メチルスチレン等のスチレン系モノマー；アクリル酸メチル、アクリル酸エチル、アクリル酸-２-エチルヘキシル、アクリル酸メトキシエチル、アクリル酸ブトキシエチル、アクリル酸ブチル、アクリル酸メトキシブチル、アクリル酸フェニル等のアクリル酸エステル類；メタクリル酸メチル、メタクリル酸エチル、メタクリル酸プロピル、メタクリル酸メトキシエチル、メタクリル酸エトキシメチル、メタクリル酸フェニル、メタクリル酸ラウリル等のメタクリル酸エステル類；アクリル酸-２-（Ｎ，Ｎ-ジエチルアミノ）エチル、アクリル酸-２-（Ｎ，Ｎ-ジメチルアミノ）エチル、アクリル酸-２-（Ｎ，Ｎ-ジベンジルアミノ）メチル、アクリル酸-２-（Ｎ，Ｎ-ジエチルアミノ）プロピル等の不飽和置換の置換アミノアルコールエステル類
；アクリルアミド、メタクリルアミド等の不飽和カルボン酸アミド類；
【００２３】
エチレングリコールジアクリレート、プロピレングリコールジアクリレート、ネオペンチルグリコールジアクリレート、１，６-ヘキサンジオールジアクリレート、トリエチレングリコールジアクリレート、ジプロピレングリコールジアクリレート、エチレングリコールジアクリレート、プロピレングリコールジメタクリレート、ジエチレングリコールジメタクリレート、２-ヒドロキシアクリレート、２-ヘキシルアクリレート、フェノキシエチルアクリレート、エチレングリコールジアクリレート、１，６-ヘキサンジオールジアクリレート、トリメチロールプロパントリアクリレート、ペンタエリスリトールトリアクリレート、ペンタエリスリトールテトラアクリレート、ジペンタエリスリトールヘキサアクレリート等の多官能性アクリレート類；
トリメチロールプロパントリチオグリコレート、トリメチロールプロパントリチオプロピレート、ペンタエリスリトールテトラチオグリコレート等の、分子中に２個以上のチオール基を有するポリチオール類；
グリシジルアクリレート、グリシジルメタアクリレート、グリシジルフェニルエーテル、グリシジルエチルエーテル、エピクロロヒドリン、アリルグリシジルエーテル、エチレンオキサイド、プロピレンオキサイド等が挙げられる。
本発明においては、これらのプレポリマー、オリゴマー及び／又はモノマーを一種単独で、あるいは二種以上を組み合わせて用いることができる。
【００２４】
用いる活性エネルギー線硬化性樹脂中の前記プレポリマー、オリゴマー及び／又はモノマーの含有量は、優れた塗工適性が得られる観点から、５重量％〜９５重量％が好ましい。
【００２５】
ハードコート層は、無機酸化物粒子をさらに含むものであるのが好ましい。
無機酸化物粒子を添加することにより、耐擦傷性に優れ、屈折率が１．５５以上のハードコート層を容易に形成することが可能となる。
【００２６】
ハードコート層（Ｂ）に用いることができる無機酸化物粒子としては、屈折率が高いものが好ましい。具体的には、屈折率が１．７以上、特に１．７〜２．３である無機酸化物微粒子が好ましい。
【００２７】
このような屈折率の高い無機酸化物としては、例えば、チタニア（酸化チタン）、ジルコニア（酸化ジルコニウム）、酸化亜鉛、酸化錫、酸化セリウム、五酸化アンチモン、スズをドープした酸化インジウム（ＩＴＯ）、アンチモンをドープした酸化スズ（ＡＴＯ）、亜鉛をドープした酸化インジウム（ＩＺＯ）、アルミニウムをドープした酸化亜鉛（ＡＺＯ）、フッ素をドープした酸化スズ（ＦＴＯ）等が挙げられる。
これらの中でも、五酸化アンチモンは、屈折率が高く、導電性と透明性のバランスに優れるので、屈折率を調節するための成分として適している。
これらの無機酸化物粒子は一種単独で、あるいは二種以上を組み合わせて用いることができる。
【００２８】
無機酸化物粒子は、ハードコート層の透明性を低下させないために、いわゆる超微粒子サイズ、より具体的には、一次粒子径が１ｎｍ〜１００ｎｍ、好ましくは１ｎｍ〜５０ｎｍのものを用いるのが好ましい。
【００２９】
無機酸化物粒子の一次粒子径は、走査型電子顕微鏡（ＳＥＭ）等により得られる二次電子放出のイメージ写真から目視計測してもよいし、動的光散乱法や静的光散乱法等を利用する粒度分布計等により機械計測してもよい。
【００３０】
無機酸化物粒子の一次粒子径が上記範囲内であれば、その粒子形状が球状であっても針状であっても、その他どのような形状であっても本発明に用いることができる。針状の場合は、その長さを粒子径として見る。
【００３１】
また、本発明に用いることができる無機酸化物粒子としては、有機溶剤中での分散性を高めるために、その表面の少なくとも一部がアニオン性の極性基を有する有機化合物又は有機金属化合物により被覆されていることが好ましい。
【００３２】
前記アニオン性の極性基を有する有機化合物としては、カルボキシル基、リン酸基、又は、水酸基のようなアニオン性の極性基を有するものを用いることができる。例えば、ステアリン酸、ラウリン酸、オレイン酸、リノール酸、リノレイン酸、ペンタエリスリトールトリアクリレート、ジペンタエリスリトールペンタアクリレート、変性リン酸トリアクリレート、エピクロロヒドリン変性グリセロールトリアクリレート等が挙げられる。
【００３３】
また、アニオン性の極性基を有する有機金属化合物としては、３-グリシドキシプロピルトリメトキシシラン、３-グリシドキシプロピルメチルジメトキシシラン、２-（３，４-エポキシシクロヘキシル）エチルトリメトキシシラン、３-アミノプロピルトリエトキシシラン、３-アミノプロピルトリメトキシシラン、Ｎ-（２-アミノエチル）３-アミノプロピルメチルジエトキシシラン、３-メルカプトプロピルトリメトキシシラン、ビニルトリメトキシシラン、ビニルトリエトキシシラン、ビニルトリス（２-メトキシエトキシ）シラン、３-メタクリロキシプロピルトリメトキシシラン等のシランカップリング剤；ＫＲ-ＴＴＳ、ＫＲ-４６Ｂ、ＫＲ-５５、ＫＲ-４１Ｂ、ＫＲ-３８Ｓ、ＫＲ-１３８Ｓ、ＫＲ-２３８Ｓ、３３８Ｘ、ＫＲ-４４、ＫＲ-９ＳＡ、ＫＲ-ＥＴ（以上、味の素ファインテクノ(株）製のチタネートカップリング剤）、テトラメトキシチタン、テトラエトキシチタン、テトライソプロポキシチタン、テトラｎ-プロポキシチタン、テトラｎ-ブトキシチタン、テトラｓｅｃ-ブトキシチタン、テトラｔｅｒｔ-ブトキシチタン等のチタネートカップリング剤；等が挙げられる。
【００３４】
無機酸化物粒子の、表面を有機化合物及び／又は有機金属化合物により被覆して疎水性を付与する。前記アニオン性の極性基を有する有機化合物及び／又は有機金属化合物を有機溶剤中に溶解させておき、この溶液中に無機酸化物を分散させた後に有機溶剤を完全に蒸発除去することにより得ることができる。この行程を経ることにより、無機微粒子の分散性の向上、再凝集を防止することができる。
【００３５】
無機酸化物粒子は、２種以上を組み合わせて用いてもよい。この場合には、主機能が異なる無機酸化物粒子同士を組み合わせることにより、複数の機能をバランスよく備えた透明薄膜を形成することができる。例えば、屈折率は極めて大きいが導電性の小さいルチル型酸化チタン微粒子と、導電性は極めて大きいが屈折率はルチル型酸化チタンよりも小さい上記の導電性無機酸化物を組み合わせて、所定の屈折率と良好な帯電防止性能を兼ね備えたハードコート層を形成することが可能である。
また、無機酸化物微粒子の配合量は、特に制限されないが、優れた耐擦傷性を有し、屈折率が１．５５以上のハードコート層が容易に得られる観点から、活性エネルギー線硬化性樹脂塗工液１００重量部全体に対して、４０〜９０重量部であるのが好ましい。
【００３６】
活性エネルギー線硬化性樹脂の硬化が紫外線照射により行われるときは、光重合開始剤や光重合促進剤を添加する。光重合開始剤としては、アセトフェノン類、ベンゾフェノン類、チオキサントン類、ベンゾイン、ベンゾインメチルエーテル等のラジカル重合性開始剤；芳香族ジアゾニウム塩、芳香族スルホニウム塩、芳香族ヨードニウム塩、メタセロン化合物、ベンゾインスルホン酸エステル等のカチオン重合性開始剤；等が挙げられる。これらは一種単独で、あるいは二種以上を組み合わせて用いることができる。
光重合開始剤の添加量は、活性エネルギー線硬化性樹脂１００重量部に対し、通常、０．１〜１０重量部である。
【００３７】
また、活性エネルギー線硬化性樹脂には、有機反応性ケイ素化合物を添加してもよい。用いることのできる有機反応性ケイ素化合物としては、テトラメトキシシラン、テトラエトキシシラン、テトライソプロポキシシラン、テトラ-ｎ-プロポキシシラン、テトラ-ｎ-ブトキシシラン、テトラ-ｓｅｃ-ブトキシシラン、テトラ-ｔｅｒｔ-ブトキシシラン、メチルトリメトキシシラン、メチルトリエトキシシラン、メチルトリプロポキシシラン、メチルトリブトキシシラン、ジメチルジメトキシシラン、ジメチルジエトキシシラン、ジメチルエトキシシラン、ジメチルメトキシシラン、ジメチルプロポキシシラン、ジメチルブトキシシラン、メチルジメトキシシラン、メチルジエトキシシラン、ヘキシルトリメトキシシラン等の、式：ＲｍＳｉ（ＯＲ’）ｎ（式中、Ｒ及びＲ’はそれぞれ独立して炭素数１〜１０のアルキル基を表し、ｍ、ｎはそれぞれ独立して、ｍ＋ｎ＝４の関係を満たす正整数である。）で表せる有機ケイ素化合物；
【００３８】
３-（２-アミノエチル）アミノプロピルトリメトキシシラン、３-（２-アミノエチル）アミノプロピルメチルジメトキシシラン、３-（３，４-エポキシシクロヘキシル）エチルトリメトキシシラン、３-アミノプロピルトリエトキシシラン、３-メタクリロキシプロピルメトキシシラン、Ｎ-３-（Ｎ-ビニルベンジルアミノエチル）-３-アミノプロピルメトキシシラン・塩酸塩、３-グリシドキシプロピルトリメトキシシラン、アミノシラン、メチルメトキシシラン、ビニルトリアセトキシシラン、３-メルカプトプロピルトリメトキシシラン、３-クロロプロピルトリメトキシシラン、ヘキサメチルジシラザン、ビニルトリス（３-メトキシエトキシ）シラン、オクタデシルジメチル［３-（トリメトキシシリル）プロピル］アンモニウムクロライド、メチルトリクロロシラン、ジメチルジクロロシラン等のシランカップリング剤；
【００３９】
片末端ビニル基置換ポリシラン、両末端ビニル基置換ポリシラン、片末端ビニル基置換ポリシロキサン、両末端ビニル基置換ポリシロキサン、又はこれらの化合物を反応させて得られるビニル基置換ポリシラン、もしくはビニル基置換ポリシロキサン等の活性エネルギー線硬化性ケイ素化合物；３-（メタ）アクリロキシプロピルトリメトキシシラン、３-（メタ）アクリロキシプロピルメチルジメトキシシラン等の（メタ）アクリロキシシラン化合物等のその他の有機ケイ素化合物；等が挙げられる。
【００４０】
用いることができる活性エネルギー線硬化性樹脂塗工液は、前記分子中に重合性不飽和結合またはエポキシ基を有する、プレポリマー、オリゴマー及び／又はモノマー、並びに所望により無機酸化物粒子を、適当な有機溶剤に溶解又は分散させることにより調製することができる。
【００４１】
活性エネルギー線硬化性樹脂塗工液に用いることができる有機溶剤としては、例えば、メタノール、エタノール、イソプロパノール、ｎ-ブタノール、イソブタノール等のアルコール類；エチレングリコール、エチレングリコールモノブチルエーテル、酢酸エチレングリコールモノエチルエーテル、ジエチレングリコール、ジエチレングリコールモノブチルエーテル、ジアセトングリコール等のグリコール類；トルエン、キシレン等の芳香族炭化水素類；ｎ-ヘキサン、ｎ-ヘプタン等の脂肪族炭化水素；酢酸エチル、酢酸ブチル等のエステル類；メチルエチルケトン、メチルイソブチルケトン等のケトン類；メチルエチルケトオキシム等のオキシム類；及びこれらの２種以上からなる組み合わせ；等が挙げられる。
【００４２】
活性エネルギー線硬化性樹脂を樹脂フィルム（Ａ）上に塗工する方法は特に制限されず、公知の塗工法を採用することができる。塗工法としては、ワイヤバーコート法、ディップ法、スプレー法、スピンコート法、ロールコート法等が挙げられる。
【００４３】
活性エネルギー線硬化性樹脂の塗膜を得た後は、乾燥し、活性エネルギー線を照射することにより、硬化させてハードコート層を形成することができる。
活性エネルギー線の照射強度及び照射時間は特に限定されず、用いる活性エネルギー線硬化性樹脂に応じて適宜、照射強度、照射時間などの照射条件を設定することができる。
【００４４】
反射防止層（Ｃ）
本発明に使用する反射防止層（Ｃ）は、ハードコート層（Ｂ）よりも屈折率が低い層のことを言う。反射防止層（Ｃ）の屈折率は、前記条件を満たせばよいが、１．３６以下であることが好ましく、１．３５〜１．２５であることがさらに好ましく、１．３４〜１．３０であることが特に好ましい。上記好ましい条件であることにより、反射防止性能と耐擦傷性、強度のバランスに優れる反射防止層が形成される。
【００４５】
反射防止層（Ｃ）を構成する材料は、特に制限されないが、屈折率の制御が容易である点及び耐水性に優れる点で、エアロゲルが好ましい。
エアロゲルは、マトリックス中に微小な気泡が分散した透明多孔質体である。気泡の大きさは大部分が２００ｎｍ以下であり、気泡の含有量は通常１０体積％以上６０体積％以下、好ましくは２０体積％以上４０体積％以下である。
微小な気泡が分散したエアロゲルの具体例としては、シリカエアロゲル、中空粒子がマトリックス中に分散された多孔質体が挙げられる。
【００４６】
シリカエアロゲルは、米国特許第４４０２９２７号公報、米国特許第４４３２９５６号公報、米国特許第４６１０８６３号公報等に開示されているように、アルコキシシランの加水分解重合反応によって得られたシリカ骨格からなる湿潤状態のゲル状化合物を、アルコールあるいは液化二酸化炭素等の溶媒（分散媒）の存在下で、この溶媒の臨界点以上の超臨界状態で乾燥することによって製造することができる。超臨界乾燥は、例えばゲル状化合物を液化二酸化炭素中に浸漬し、ゲル状化合物が含む溶媒の全部又は一部をこの溶媒よりも臨界点が低い液化二酸化炭素に置換し、この後、二酸化炭素の単独系、あるいは二酸化炭素と溶媒との混合系の超臨界条件下で乾燥することによって、行うことができる。また、シリカエアロゲルは、米国特許第５１３７２７９号公報、米国特許５１２４３６４号公報等に開示されているように、ケイ酸ナトリウムを原料として、上記と同様にして製造しても良い。
【００４７】
ここで、特開平５−２７９０１１号公報、特開平７−１３８３７５号公報に開示されているように、上記のようにしてアルコキシシランの加水分解、重合反応によって得られたゲル状化合物を疎水化処理することによって、シリカエアロゲルに疎水性を付与することが好ましい。このように疎水性を付与した疎水性シリカエアロゲルは、湿気や水等が浸入し難くなり、シリカエアロゲルの屈折率や光透過性等の性能が劣化することを防ぐことができるものである。
【００４８】
この疎水化処理の工程は、ゲル状化合物を超臨界乾燥する前、あるいは超臨界乾燥中に行うことができる。疎水化処理は、ゲル状化合物の表面に存在するシラノール基の水酸基を疎水化処理剤の官能基と反応させ、疎水化処理剤の疎水基と置換させることによって疎水化するために行うものである。疎水化処理を行う手法としては、疎水化処理剤を溶媒に溶解させた疎水化処理液中にゲルを浸漬し、混合するなどしてゲル内に疎水化処理剤を浸透させた後、必要に応じて加熱して、疎水化反応を行わせる方法があげられる。
【００４９】
疎水化処理に用いる溶媒としては、例えば、メタノール、エタノール、イソプロパノール、キシレン、トルエン、ベンゼン、Ｎ，Ｎ−ジメチルホルムアミド、ヘキサメチルジシロキサン等を挙げることができるが、疎水化処理剤が容易に溶解し、かつ、疎水化処理前のゲルが含有する溶媒と置換可能なものであればよく、これらに限定されるものではない。また後の工程で超臨界乾燥が行われる場合、超臨界乾燥の容易な媒体、例えばメタノール、エタノール、イソプロパノール、液化二酸化炭素などと同一種類もしくはそれと置換可能なものが好ましい。また疎水化処理剤としては例えば、ヘキサメチルジシラザン、ヘキサメチルジシロキサン、トリメチルメトキシシラン、ジメチルジメトキシシラン、メチルトリメトキシシラン、エチルトリメトキシシラン、トリメチルエトキシシラン、ジメチルジエトキシシラン、メチルトリエトキシシラン等を挙げることができる。
【００５０】
シリカエアロゲルの屈折率は、シリカエアロゲルの原料配合比によって自由に変化させることができる。
シリカエアロゲルからなる反射防止層（Ｃ）の、形成方法は特に制限されず、例えば、ハードコート層の上に前記ゲル状化合物を公知の塗工方法により塗工して、前記の超臨界乾燥を行って形成する方法が挙げられる。また、超臨界乾燥前又は超臨界乾燥中に疎水化処理を行ってもよい。超臨界乾燥は、例えば前記ゲル状化合物を液化二酸化炭素中に浸漬し、該ゲル状化合物を含む溶媒の全部又は一部をこの溶媒よりも臨界点が低い液化二酸化炭素に置換し、この後、二酸化炭素の単独系、あるいは二酸化炭素と溶媒との混合系の超臨界条件下で乾燥を行うことによって行うことができる。
【００５１】
中空微粒子がマトリックス中に分散された多孔質体としては、特開２００１−２３３６１１号公報、特開２００３−１４９６４２号公報に開示されているような、微粒子の内部に空隙を持つ中空微粒子をバインダー樹脂に分散させた多孔質体が挙げられる。
バインダー樹脂としては中空微粒子の分散性、多孔質体の透明性、多孔質体の強度等の条件に適合する樹脂等から選択して用いることができ、例えば従来から用いられているポリエステル樹脂、アクリル樹脂、ウレタン樹脂、塩化ビニル樹脂、エポキシ樹脂、メラミン樹脂、フッ素樹脂、シリコーン樹脂、ブチラール樹脂、フェノール樹脂、酢酸ビニル樹脂、紫外線硬化樹脂、電子線硬化樹脂、エマルジョン樹脂、水溶性樹脂、親水性樹脂、これら樹脂の混合物、さらにはこれら樹脂の共重合体や変性体などの塗料用樹脂、またはアルコキシシラン等の加水分解性有機珪素化合物・およびその加水分解物等が挙げられる。
これらの中でも微粒子の分散性、多孔質体の強度からアクリル樹脂、エポキシ樹脂、ウレタン樹脂、シリコーン樹脂、アルコキシシラン等の加水分解性有機珪素化合物およびその加水分解物が好ましい。
【００５２】
前記アルコキシシラン等の加水分解性有機珪素化合物およびその加水分解物は、下記（ａ）〜（ｃ）からなる群から選ばれる１種以上の化合物から形成されたものであって、分子中に、-（Ｏ-Ｓｉ）ｍ-Ｏ-（式中、ｍは自然数を表す。）結合を有するものである。
（ａ）式（１）：ＳｉＸ４で表される化合物。
（ｂ）前記式（１）で表される化合物の少なくとも１種の部分加水分解生成物。
（ｃ）前記式（１）で表される化合物の少なくとも１種の完全加水分解生成物。
【００５３】
但し式（１）において、Ｘは、塩素原子、臭素原子などのハロゲン原子；置換基を有していてもよい一価の炭化水素基；酸素原子；酢酸根、硝酸根などの有機酸根；アセチルアセトナートなどの３-ジケトナート基；硝酸根、硫酸根などの無機酸根；メトキシ基、エトキシ基、ｎ-プロポキシ基、ｎ-ブトキシ基などのアルコキシ基；または水酸基を表す。
【００５４】
置換基を有していてもよい一価の炭化水素基としては、メチル基、エチル基、プロピル基、ブチル基、ペンチル基、ヘキシル基、へプチル基、オクチル基などのアルキル基；シクロペンチル基、シクロヘキシル基などのシクロアルキル基；フェニル基、４-メチルフェニル基、１-ナフチル基、２-ナフチル基などの置換基を有していてもよいアリル基；ビニル基、アリル基などのアルケニル基；ベンジル基、フェネチル基、３-フェニルプロピル基などのアラルキル基；クロロメチル基、３−クロロプロピル基などのハロアルキル基；３，３，３-トリフルオロプロピル基、メチル−３，３，３−トリフルオロプロピル基、ヘプタデカフルオロデシル基、トリフルオロプロピル基、トリデカフルオロオクチル基などのパーフルオロアルキル基；３-メタクリロキシプロピル基などのアルケニルカルボニルオキシアルキル基；３-グリシドキシプロピル基、３，４-エポキシシクロヘキシルエチル基などのエポキシ基を有するアルキル基；３−メルカプトプロピル基などのメルカプト基を有するアルキル基；３-アミノプロピル基などのアミノ基を有するアルキル基；などを例示することができる。これらの中でも、合成の容易性、入手容易性、低反射特性から、炭素数１〜４のアルキル基、パーフルオロアルキル基、フェニル基が好ましい。
これら（a）の化合物の中でも、式（２）：ＲａＳｉＹ４-ａ〔式中、Ｒは置換基を有していてもよい一価の炭化水素基を表し、ａは０〜２の整数を表し、ａが２のとき、Ｒは同一であっても相異なっていてもよい。Ｙは加水分解性基を表し、Ｙは同一であっても相異なっていてもよい。〕で表されるケイ素化合物が好ましい。
【００５５】
前記式（２）においてＹは加水分解性基を表す。ここで、加水分解性基は、所望により酸または塩基触媒の存在下に加水分解して、-（Ｏ-Ｓｉ）ｍ-Ｏ-結合を生じせしめる基をいう。
加水分解性基の具体例としては、メトキシ基、エトキシ基、プロポキシ基などのアルコキシ基；アセトキシ基、プロピオニルオキシ基などのアシルオキシ基；オキシム基（-Ｏ-Ｎ＝Ｃ-Ｒ'（Ｒ''））、エノキシ基（-Ｏ-Ｃ（Ｒ'）＝Ｃ（Ｒ''）Ｒ'''）、アミノ基、アミノキシ基（-Ｏ-Ｎ（Ｒ'）Ｒ''）、アミド基（-Ｎ（Ｒ’）-Ｃ（＝Ｏ）-Ｒ''）等が挙げられる。これらの基において、Ｒ'、Ｒ''、Ｒ'''は、それぞれ独立して水素原子又は一価の炭化水素基を表す。これらの中でも、Ｙとしては、入手容易性などからアルコキシ基が好ましい。
【００５６】
前記式（２）で表されるケイ素化合物としては、式（２）中、ａが０〜２の整数であるケイ素化合物が好ましい。その具体例としては、アルコキシシラン類、アセトキシシラン類、オキシムシラン類、エノキシシラン類、アミノシラン類、アミノキシシラン類、アミドシラン類等が挙げられる。これらの中でも、入手の容易さからアルコキシシラン類がより好ましい。
【００５７】
前記式（２）中、ａが０であるテトラアルコキシシランとしては、テトラメトキシシラン、テトラエトキシシラン等を例示でき、ａが１であるオルガノトリアルコキシシランとしては、メチルトリメトキシシラン、メチルトリエトキシシラン、メチルトリイソプロポキシシラン、フェニルトリメトキシシラン、フェニルトリエトキシシラン、３，３，３-トリフルオロプロピルトリメトキシシラン等を例示できる。また、ａが２であるジオルガノジアルコキシシランとしては、ジメチルジメトキシシラン、ジメチルジエトキシシラン、ジフェニルジメトキシシラン、ジフェニルジエトキシシラン、メチルフェニルジメトキシシラン等を例示できる。
【００５８】
前記式（１）で表される化合物の分子量は特に制限されないが、４０〜３００であるのが好ましく、１００〜２００であるのがより好ましい。
【００５９】
前記（ｂ）の式（１）で表される化合物の少なくとも１種の部分加水分解生成物（以下、「化合物（３）」という。）、および（ｃ）の式（１）で表される化合物の少なくとも１種の完全加水分解生成物（以下、「化合物（４）」という。）は、前記式（１）で表される化合物の１種またはそれ以上を、完全又は部分的に加水分解、縮合させることによって得ることができる。
【００６０】
化合物（３）および化合物（４）は、例えば、Ｓｉ（Ｏｒ）４（ｒは１価の炭化水素基を表す。）で表される金属テトラアルコキシドを、モル比［Ｈ２Ｏ］／［Ｏｒ］が１．０以上、１．０〜５．０、好ましくは１．０〜３．０となる量の水の存在下、加水分解して得ることができる。加水分解は、５〜１００℃の温度で、２〜１００時間、全容を撹拌することにより行うことができる。
【００６１】
前記式（１）で表される化合物を加水分解する場合、必要に応じて触媒を使用してよい。使用する触媒としては、特に限定されるものではないが、得られる部分加水分解物及び／あるいは完全加水分解物が２次元架橋構造になりやすく、その縮合化合物が多孔質化しやすい点、および加水分解に要する時間を短縮する点から、酸触媒が好ましい。
用いる酸触媒としては、特に限定されないが、例えば、酢酸、クロロ酢酸、クエン酸、安息香酸、ジメチルマロン酸、蟻酸、プロピオン酸、グルタール酸、グリコール酸、マレイン酸、マロン酸、トルエンスルホン酸、シュウ酸等の有機酸；塩酸、硝酸、ハロゲン化シラン等の無機酸；酸性コロイダルシリカ、酸化チタニアゾル等の酸性ゾル状フィラー；を挙げることができる。これらの酸触媒は１種単独で、あるいは２種以上を組み合わせて使用することができる。
また、前記酸触媒の代わりに、水酸化ナトリウム、水酸化カルシウム等のアルカリ金属あるいはアルカリ土類金属の水酸化物の水溶液、アンモニア水、アミン類の水溶液等の塩基触媒を用いてもよい。
【００６２】
前記化合物（３）および化合物（４）の分子量は特に制限されないが、通常、その重量平均分子量が２００〜５０００の範囲である。
【００６３】
中空微粒子は無機化合物の微粒子であれば、特に制限されないが、外殻の内部に空洞が形成された無機中空微粒子が好ましく、シリカ系中空微粒子の使用が特に好ましい。
無機化合物としては、無機酸化物が一般的である。無機酸化物としては、ＳｉＯ２、Ａｌ２Ｏ３、Ｂ２Ｏ３、ＴｉＯ２、ＺｒＯ２、ＳｎＯ２、Ｃｅ２Ｏ３、Ｐ２Ｏ５、Ｓｂ２Ｏ３、ＭｏＯ３、ＺｎＯ２、ＷＯ３等の１種又は２種以上を挙げることができる。２種以上の無機酸化物として、ＴｉＯ２-Ａｌ２Ｏ３、ＴｉＯ２-ＺｒＯ２、Ｉｎ２Ｏ３-ＳｎＯ２、Ｓｂ２Ｏ３-ＳｎＯ２を例示することができる。これらは１種単独で、あるいは２種以上を組み合わせて用いることができる。
【００６４】
無機中空微粒子としては、（a）無機酸化物単一層、（b）種類の異なる無機酸化物からなる複合酸化物の単一層、及び（c）上記（a）と（b）との二重層を包含するものを用いることができる。
【００６５】
外殻は細孔を有する多孔質なものであってもよく、あるいは細孔が閉塞されて空洞が外殻の外側に対して密封されているものであってもよい。外殻は、内側の第１無機酸化物被覆層及び外側の第２無機酸化物被覆層からなる複数の無機酸化物被覆層であることが好ましい。外側に第２無機酸化物被覆層を設けることにより、外殻の細孔を閉塞させて外殻を緻密化させたり、さらには、内部の空洞を密封した無機中空微粒子を得ることができる。特に第２無機酸化物被覆層の形成に含フッ素有機珪素化合物を用いる場合は、フッ素原子を含む被覆層が形成されるために、得られる粒子はより低屈折率となるとともに、有機溶媒への分散性もよく、さらに低屈折率層の防汚性付与にも効果があり好ましい。このような含フッ素有機珪素化合物としては、３，３，３−トリフルオロプロピルトリメトキシシラン、メチル−３，３，３−トリフルオロプロピルジメトキシシラン、ヘプタデカフルオロデシルメチルジメトキシシラン、ヘプタデカフルオロデシルトリクロロシラン、ヘプタデカフルオロデシルトリメトキシシラン、トリフルオロプロピルトリメトキシシラン、トリデカフルオロオクチルトリメトキシシラン等をあげることが出来る。
【００６６】
外殻の厚みは１〜５０ｎｍ、特に５〜２０ｎｍの範囲であるのが好ましい。外殻の厚みが１ｎｍ未満であると、無機中空微粒子が所定の粒子形状を保持していない場合がある。逆に、外殻の厚みが５０ｎｍを超えると、無機中空微粒子中の空洞が小さく、その結果、空洞の割合が減少して屈折率の低下が不十分であるおそれがある。
【００６７】
上述のように第１無機酸化物被覆層および第２無機酸化物被覆層を外殻として設ける場合、これらの層の厚みの合計が、１〜５０ｎｍの範囲となるようにすればよい。特に、緻密化された外殻の場合、第２無機酸化物被覆層の厚みは２０〜４０ｎｍの範囲が好適である。
また、空洞には無機中空微粒子を調製するときに使用した溶媒及び／又は乾燥時に浸入する気体が存在してもよい
【００６８】
無機中空微粒子の平均粒子径は特に制限されないが、５〜２０００ｎｍが好ましく、２０〜１００ｎｍがより好ましい。５ｎｍよりも小さいと、低屈折率になる効果が小さくなり易い、逆に２０００ｎｍよりも大きいと、透明性が悪くなり、拡散反射による寄与が大きくなり易い。ここで、平均粒子径は、透過型電子顕微鏡観察による数平均粒子径である。
【００６９】
本発明に使用できる無機中空微粒子は、例えば特開２００１-２３３６１１号公報に詳細に記載された方法に基づいて製造することができ、また一般に市販されている無機中空微粒子を用いることもできる。
【００７０】
無機中空微粒子の配合量は、特に制限されないが、反射防止層（Ｃ）全体に対して、１０〜３０重量％であることが好ましい。無機中空微粒子の配合量がこの範囲であるときに、反射防止性と耐擦傷性を兼ね備えた積層フィルムを得ることができる。
【００７１】
反射防止層（Ｃ）が中空粒子をマトリックス中に分散させた多孔質体である場合、その形成方法は特に制限されず、例えば、ハードコート層の上に中空微粒子とバインダー樹脂とを含有してなる塗布液を公知の塗工方法により塗工し、必要に応じ乾燥・加熱処理を施す方法が挙げられる。必要に応じて行われる加熱の温度は、通常５０〜２００℃、好ましくは８０〜１５０℃である。
【００７２】
本発明において、反射防止層（Ｃ）の平均厚さは、１０〜１０００ｎｍ、好ましくは３０〜５００ｎｍである。
【００７３】
樹脂フィルム（Ｄ）
本発明の脂環式構造含有重合体樹脂からなる樹脂フィルム（Ｄ）の平均厚さは、５〜２００μｍ、好ましくは３０〜１００μｍである。
厚みが５μｍ未満であると、保護フィルムとしての機械的強度が低下し、さらに、偏光板を高温高湿度環境下においたときに反り等が生じやすくなる。厚みが２００μｍを超えると保護フィルムの光線透過率が低下する。したがって、樹脂フィルム（Ｄ）の厚みが上記範囲にあると、機械的強度及び耐久性に優れた積層体が得られる。
【００７４】
樹脂フィルム（Ｄ）の光弾性係数は、好ましくは１２.０×１０−１２Ｐａ−１以下、より好ましくは、９.０×１０−１２Ｐａ−１以下である。光弾性係数が高すぎると、熱などによる応力の発生を緩和し、複屈折が生じ色むら、光漏れが発生する。つまり、光弾性係数が、上記範囲にある樹脂フィルム（Ｄ）を用いた偏光板を液晶表示装置に組み込んだときに、色むら、光漏れを防止することができる。
光弾性係数はピエゾ光学係数とも称され、ピエゾ光学効果（光弾性効果）の大きさを記述する物質定数であり、エリプソメータを用いて測定することができる。光弾性係数は外部応力に対する光学歪みの程度を示す値であり、値が小さければ小さい程、偏光板の保護フィルムとして光学的に良好である。
光弾性係数は、樹脂フィルムに５０〜１５０ｇの範囲で荷重を加えながら、フィルム面内のレターデーション（Ｒｅ）をレターデーション測定装置（王子計測機器（社）製、「ＫＯＢＲＡ−２１ＡＤＨ」）を用いて測定し、これをフィルムの厚みで割って複屈折値Δｎを求める。荷重を変えながらΔｎを求め、荷重−Δｎ曲線を作成する。その傾きを光弾性係数とする。
【００７５】
本発明に使用される樹脂フィルム（Ｄ）は脂環式構造含有重合体樹脂からなるものである。脂環式構造含有重合体樹脂は主鎖及び／又は側鎖に脂環式構造を有するものであり、機械強度、耐熱性などの観点から、主鎖に脂環式構造を含有するものが好ましい。
【００７６】
脂環式構造重合体としては、飽和脂環炭化水素（シクロアルカン）構造、不飽和脂環炭化水素（シクロアルケン）構造などが挙げられるが、機械強度、耐熱性などの観点から、シクロアルカン構造やシクロアルケン構造が好ましく、中でもシクロアルカン構造が最も好ましい。
脂環式構造を構成する炭素原子数には、格別な制限はないが、通常４〜３０個、好ましくは５〜２０個、より好ましくは５〜１５個の範囲であるときに、機械強度、耐熱性、及びフィルムの成形性の特性が高度にバランスされ、好適である。本発明に使用される脂環式構造含有重合体中の脂環式構造を含有してなる繰り返し単位の割合は、使用目的に応じて適宜選択すればよいが、好ましくは３０重量％以上、さらに好ましくは５０重量％以上、特に好ましくは７０重量％以上、もっとも好ましくは９０重量％以上である。脂環式構造を有する重合体樹脂中の脂環式構造を有する繰り返し単位の割合がこの範囲にあるとフィルムの透明性および耐熱性の観点から好ましい。
【００７７】
脂環式構造を有する重合体樹脂は、具体的には、（１）ノルボルネン系重合体、（２）単環の環状オレフィン系重合体、（３）環状共役ジエン系重合体、（４）ビニル脂環式炭化水素重合体、及びこれらの水素添加物などが挙げられる。これらの中でも、透明性や成形性の観点から、ノルボルネン系重合体がより好ましい。
ノルボルネン系重合体としては、具体的にはノルボルネン系モノマーの開環重合体、ノルボルネン系モノマーと開環共重合可能なその他のモノマーとの開環共重合体、及びそれらの水素添加物、ノルボルネン系モノマーの付加重合体、ノルボルネン系モノマーと共重合可能なその他のモノマーとの付加型共重合体などが挙げられる。これらの中でも、透明性の観点から、ノルボルネン系モノマーの開環（共）重合体水素添加物が最も好ましい。
上記の脂環式構造を有する重合体樹脂は、例えば特開２００２-３２１３０２号公報などに開示されている公知の重合体が挙げられる。
【００７８】
本発明の樹脂フィルムに好適に用いられるノルボルネン系重合体の中でも、繰り返し単位として、Ｘ：ビシクロ［３．３．０］オクタン-２，４-ジイル-エチレン構造と、Ｙ：トリシクロ［４．３．０．１２，５］デカン-７，９-ジイル-エチレン構造とを有し、これらの繰り返し単位の含有量が、熱可塑性ノルボルネン系樹脂の繰り返し単位全体に対して９０重量％以上であり、かつ、Ｘの含有割合とＹの含有割合との比が、Ｘ：Ｙの重量比で１００：０〜４０：６０であるものが好ましい。このような樹脂を用いることにより、長期的に寸法変化がなく、光学特性の安定性に優れる樹脂フィルムを得ることができる。
【００７９】
重合してＸの構造の繰り返し単位を与えるモノマーとしては、ノルボルネン環に五員環が結合した構造を有するノルボルネン系単量体が挙げられ、より具体的には、トリシクロ[４．３．０．１２，５]デカ-３，７-ジエン（慣用名：ジシクロペンタジエン）及びその誘導体、７，８-ベンゾトリシクロ[４．３．０．１０，５]デカ-３-エン（慣用名：メタノテトラヒドロフルオレン）、及びその誘導体が挙げられる。
【００８０】
また、重合してＹの構造の繰り返し単位を与えるモノマーとしては、テトラシクロ[４．４．０．１２，５．１７，１０]デカ-３，７-ジエン（慣用名：テトラシクロドデセン）及びその誘導体が挙げられる。
ここで、置換基としては、例えばアルキル基、アルキレン基、極性基などを挙げることができる。また、これらの置換基は、同一又は相異なって複数個が環に結合していてもよい。ノルボルネン系単量体は１種単独で、あるいは２種以上を組み合わせて用いることができる。
【００８１】
このようなノルボルネン系重合体を得る手段としては、具体的には、ａ）重合して前記Ｘの構造の繰り返し単位を与えるモノマーと、重合して前記Ｙの構造の繰り返し単位を与えるモノマーとの共重合比をコントロールして重合し、必要に応じてポリマー中の不飽和結合を水素添加する方法や、ｂ）前記Ｘの構造を繰り返し単位として有するポリマーと、前記Ｙの構造を繰り返し単位として有するポリマーとのブレンド比でコントロールする方法が挙げられる。
【００８２】
本発明に使用する脂環式構造含有重合体樹脂の分子量は、溶媒としてシクロヘキサンを用いたゲル・パーミエーション・クロマトグラフィー（以下、「ＧＰＣ」と略す。）で測定したポリイソプレン又はポリスチレン換算の重量平均分子量（Ｍｗ）で、通常８，０００〜１００，０００、好ましくは１０，０００〜８０，０００、より好ましくは１５，０００〜５０，０００である。重量平均分子量がこのような範囲にあるときに、フィルムの機械的強度及び成形加工性とが高度にバランスされ好適である。
【００８３】
本発明に用いる脂環式構造含有重合体樹脂の分子量分布（重量平均分子量（Ｍｗ）／数平均分子量（Ｍｎ））は特に制限されないが、通常１．０〜１０．０、好ましくは１．０〜４．０、より好ましくは１．２〜３．５の範囲である。
【００８４】
本発明に用いることができる脂環式構造含有重合体樹脂は、配合剤を含んでいてもよい。配合剤としては、格別限定はないが、層状結晶化合物；無機微粒子；酸化防止剤、熱安定剤、光安定剤、耐候安定剤、紫外線吸収剤、近赤外線吸収剤等の安定剤；滑剤、可塑剤等の樹脂改質剤；染料や顔料等の着色剤；帯電防止剤等が挙げられる。これらの配合剤は、単独で、あるいは２種以上を組み合わせて用いることができ、その配合量は本発明の目的を損なわない範囲で適宜選択される。
【００８５】
本発明における、樹脂フィルム（Ｄ）の厚さ変動は、接触式ウェブ厚さ計（明産社製、ＲＣ-１０１ロータリーキャリパー計）を設置し、厚さ計を横に移動させ、樹脂フィルムの幅方向に０．４８ｍｍ間隔で測定する。その測定値の算術平均値（平均厚さ）と最大厚さ、最小厚さを求めた。最大厚さと平均厚さとの差、及び最小厚さと平均厚さとの差を比べ、その差の大きい方が平均厚さの何％かを求め、これを厚さ変動とした。
樹脂フィルム（Ｄ）の厚さ変動は、平均厚さの３．０％以内であることが好ましく、２．５％以内であることがさらに好ましい。樹脂フィルム（Ｄ）の厚さを上記範囲内であることにより本発明の樹脂フィルム（Ｄ）を液晶表示装置に組み込んだ場合の色むらを小さくすることができる。
【００８６】
本発明に用いる樹脂フィルム（Ｄ）は、樹脂フィルムの揮発性成分の含有量が、好ましくは０．１重量％以下、より好ましくは０．０５重量％以下である。揮発性成分の含有量が前記範囲にあることにより、使用環境による寸法変化を少なくすることができ、さらに液晶ディスプレイに長期間使用してもディスプレイの表示むらが発生しないなどの光学特性の安定性に優れる。
揮発性成分は、樹脂フィルム中に微量含まれる分子量２００以下の比較的低沸点の物質であり、例えば、残留単量体や溶媒などが挙げられる。揮発性成分の含有量は、脂環式構造含有重合体樹脂に微量含まれる分子量２００以下の物質の合計であり、ガスクロマトグラフィーにより分析することにより定量することができる。
【００８７】
本発明に用いる樹脂フィルム（Ｄ）のダイラインは、樹脂フィルムの長手方向に形成されるダイラインの最大深さが５０ｎｍ以下、ダイラインの最小幅が５００ｎｍ以上である。
ダイラインの深さ、並びにその幅は、三次元構造解析顕微鏡（サイゴ社製）を用い、フィルムの凹凸のある面を下から上に一定速度で走査させて干渉縞を観察することにより測定できる。
前記ダイラインが、上記範囲であることにより、高輝度のバックライトユニットを有する液晶表示ユニットに組み込む場合にも輝点がなく良好な表示状態とすることができる。
【００８８】
ここにおいて、ダイラインの隣接する山の頂点から谷の底点までの深さ及び幅を測定する場合、図３のようにベースライン１２を引いて、山の頂点１４又は谷の底点１３からそのベースライン１２へ垂直に引いた線１５および１６とベースライン１２との交点１７，１８までの距離を測定し、山の頂点からベースラインまでの距離と谷の底点とベースラインまでの距離の和をダイラインの深さとする。
また、頂点１４の左側にある谷１３までの距離（１７と１８間の距離）と、頂点１４の右側にある次の谷１９までの距離（１７と１９間の距離）とを測定し、合計を頂点１４を有するダイラインの幅とする。
【００８９】
面内レターデーション（Ｒｅ）は、フィルム面内の主屈折率をｎｘ、ｎｙとし、フィルムの厚さをｄとすると、Ｒｅ＝（ｎｘ-ｎｙ）×ｄで求めることができる。
また、フィルム厚さ方向のレターデーション（Ｒｔｈ）は、フィルム面内の主屈折率をｎｘ、ｎｙとし、フィルム厚さ方向の屈折率をｎｚ、フィルムの厚さをｄ（ｎｍ）とすると、Ｒｔｈ＝{（ｎｘ+ｎｙ）／２−ｎｚ}×ｄで求めることができる。
Ｒｅ及びＲｔｈは、市販の自動複屈折計（王子計測社製、「ＫＯＢＲＡ-２１ＡＤＨ」）を用いて測定することができる。
【００９０】
本発明の樹脂フィルムは、溶液流延法や溶融押出し法、好ましくは、溶融押出し法によって成形して得ることができる。
【００９１】
樹脂フィルム（Ｄ）の表面は必要に応じて、粗面化することができる。粗面化する手段に特に制限はなく、例えば、コロナ放電処理、サンドブラスト、エッチング、微粒子の付着などを挙げることができる。樹脂フィルム（Ｄ）の表面を粗面化することにより、接着性を向上させることができる。
【００９２】
樹脂フィルム（Ｄ）はレターデーションを有するフィルムが好ましい。樹脂フィルム（Ｄ）は、そのレターデーションの値に特に制限はない。
例えば、所定の波長に対して１／２の面内のレターデーションＲｅを与えるものは、１／２波長板として機能する。１／４の面内のレターデーションＲｅを与えるものを１／４波長板として機能する。
樹脂フィルム（Ｄ）にはさらに他の樹脂からなるフィルムを積層してもよい。例えば、フィルム（Ｄ）が１／４波長板であるとき、これに１／２波長板を積層することにより、広帯域１／４波長板にすることができる。
【００９３】
樹脂フィルム（Ｄ）の他の態様としては、（１）〜（４）のいずれかの関係を有するものが挙げられる。
ｎｘ≒ｎｙ＜ｎｚ                                    （１）
ｎｘ≒ｎｙ＞ｎｚ                                    （２）
ｎｘ＞ｎｙ≒ｎｚ                                    （３）
ｎｘ≒ｎｚ＞ｎｙ                                    （４）
ｎｘ、ｎｙ及びｎｚは、前記位相差板等におけるＸ軸、Ｙ軸、及びＺ軸方向の屈折率を表し、前記Ｘ軸方向とは、前記層の面内での屈折率が最大となる方向（面内遅相軸方向）であり、前記Ｙ軸方向とは、前記層の面内で前記Ｘ軸方向に垂直な方向（面内進相軸方向）であり、前記Ｚ軸方向とは、前記Ｘ軸方向及び前記Ｙ軸方向に垂直な層の厚さ方向である。
【００９４】
本発明の樹脂フィルム（Ｄ）においては、複数枚の位相差フィルムを、各々の遅相軸が所定の角度で交差又は、平行になるように積層させたものであってもよい。積層させる場合は、公知の積層方法を用いればよい。また、積層の際に粘着剤等を用いても良い。
【００９５】
プライマー
本発明の偏光板は、偏光子と上記樹脂フィルム（Ａ）との間、偏光子と上記樹脂フィルム（Ｄ）との間にプライマーを設けてもよい。プライマーを設けることにより、偏光子との密着性が向上し、機械的強度、偏光子の耐久性、光学特性が向上する。
【００９６】
プライマーとしては、ビニルアルコール重合体からなる層、シリコーン系の層、ウレタン系の層、アクリル系の層、内部に環化構造を有する共役ジエン系重合体又はその水素添加物を含有するプライマー、などが挙げられる。信頼性、機械的強度、光学特性等の観点から、ビニルアルコール重合体からなるプライマー又は内部に環化構造を有する共役ジエン系重合体又はその水素添加物を含有するプライマーや、ビニルアルコール重合体からなるものが好ましい。
【００９７】
ビニルアルコール重合体（ＰＶＡということがある）は、一般的に知られている従来公知のポリマーである。このＰＶＡは、例えば、ビニルエステル単量体を主体とするビニル単量体を従来公知の方法で重合して、ビニルエステル重合体（すなわち、ビニルエステル単量体の単独重合体、２種以上のビニルエステル単量体の共重合体、及びビニルエステル単量体と他のエチレン性不飽和単量体との共重合体）を得、次いでこのビニルエステル重合体を常法によりけん化することによって容易に得られる。本発明において使用するＰＶＡのけん化度は、好ましくは７０〜９９％であり、重合度は２００〜３０００である。本発明に使用するＰＶＡは、本発明の目的を損なわない範囲で、例えば、アクリル酸、クロトン酸、イタコン酸等が数モル％程度共重合したものであってもよく、また、例えば、アルキル基、エポキシ基、カルボニル基、シラノール基、又はチオール基等を有する化合物をグラフト付加等させて変性したものであってもよい。
【００９８】
プライマーには、本発明の目的を損なわない範囲で、例えば、硬化剤；シランカップリング剤、チタンカップリング剤などのカップリング剤；テルペン樹脂、フェノール樹脂、テルペン−フェノール樹脂、ロジン樹脂、キシレン樹脂などの粘着付与剤；炭酸カルシウム、クレー、酸化チタン、カーボンブラックなどの無機充填剤；エアロジル、ディスバロンなどの揺変剤；紫外線吸収剤、酸化防止剤、耐熱安定剤、耐加水分解安定剤などの安定剤等が含有されていてもよい。
【００９９】
プライマーの形成方法は特に制限されず、例えば、プライマー形成用塗工液を公知の塗工方法により、樹脂フィルム上に塗工して形成する方法が挙げられる。プライマーの厚みは特に制限されないが、通常０．０１〜５μｍ、好ましくは０．１〜２０μｍである。
【０１００】
本発明の偏光板は、その製法によって特に限定されないが、あらかじめ、樹脂フィルム（Ａ）にハードコート層（Ｂ）及び反射防止層（Ｃ）を積層し、次いで樹脂フィルム（Ａ）が内側になるように偏光子と重ね、偏光子のもう一方の面に樹脂フィルム（Ｄ）を重ねて積層する方法が好ましい。
【０１０１】
プライマーを用いた積層方法には、プライマーの成分を含む溶液を塗工し、塗膜が乾燥しないうちに偏光子の両面に上記樹脂フィルム（Ａ）及び上記樹脂フィルム（Ｄ）とを貼り合わせ、次いで溶媒を除去して接着する方法（以下「ウェットラミネーション」という。）、
及び、プライマーの成分を含む溶液を塗工し、次いで溶媒を除去して塗膜を乾燥させてから偏光子の両面に上記樹脂フィルム（Ａ）及び上記樹脂フィルム（Ｄ）とを貼り合わせ、加圧及び／又は加熱等により接着する方法（以下「ドライラミネーション」という。）が挙げられる。
ウェットラミネーションの場合は、メイヤバー、グラビアコーター、マイクログラビアコーター等で溶液を偏光膜又は／及びフィルムに塗工又は滴下し、積層体を例えば２本のロールなどでラミネートしながら溶媒を加熱等により除去する。
ドライラミネーションの場合は、バーコーター、ロールコーター、グラビアコーター等で溶液を偏光膜又は／及びフィルムに塗工し、乾燥炉を通すなどの手段を用いて塗膜中の溶媒を除去する。
【０１０２】
上記において、介在させるプライマーの種類及び偏光子に樹脂フィルムを貼りあわせる方法は、偏光子と上記樹脂フィルム（Ａ）との間、及び、偏光板と上記樹脂フィルム（Ｄ）との間で、それぞれ異なっていてもよい。
本発明においては、偏光子に上記ハードコート層（Ｂ）及び反射防止層（Ｃ）が積層された上記樹脂フィルム（Ａ）及び上記樹脂フィルム（Ｄ）を貼り合わせる場合には、ビニルアルコール重合体の溶液を用いて、ウェットラミネーションにより積層体を製造するのが好ましい。その場合、用いるビニルアルコール重合体溶液の粘度は、好ましくは１０〜２００００ｃＰ（センチポアズ）、より好ましくは１００〜１２０００ｃＰの範囲である。１０ｃＰ未満であると、ラミネート時の加圧によって溶液が積層体の外に余分に流れ出し、プライマーの厚みが薄くなり、一方、２００００ｃＰを超えると、塗工性が低下する。
ウェットラミネーションにおいては溶媒に水を用いると積層体の各層間の接着強度に優れるために好ましい。
【０１０３】
ウェットラミネーション及びドライラミネーションのいずれにおいても、各フィルムと偏光子との積層は、公知のいかなる手段を用いてもよいが、ニップロールによるのが簡便で、且つ、生産性にも優れるので好ましい。ニップロールとしてはゴムロールと金属ロール、又はゴムロールとゴムロールとを組み合わせることができる。積層時の圧力は、ニップ線圧で通常１〜１００ｋｇｆ／ｃｍ、好ましくは３〜３０ｋｇｆ／ｃｍである。
【０１０４】
上記方法で得られた偏光板は、養生することによって偏光子と各フィルムとの接着強度、偏光子の耐久性を向上でき、高温高湿環境下における偏光板の反りを低減できる。養生の条件は、温度が好ましくは２〜１５０℃、より好ましくは２０〜８０℃、保持時間が０．５〜２００時間、好ましくは４８〜１００時間である。養生の温度及び保持時間が上記範囲にあると、耐久性、光学性能などに優れた偏光フィルムが得られる。
また、各フィルムと偏光子とを、プライマーを介して貼り合わせた後、これに圧力をかけることによりプライマーの厚みをコントロールするのが好ましい。
【０１０５】
本発明の偏光板は、反射防止層（Ｃ）の防汚性能を高めるために、反射防止層（Ｃ）上に防汚層をさらに形成することができる。
防汚層の形成材料としては、反射防止層の機能が阻害されず、防汚層としての要求性能が満たされる限り特に制限はない。通常、疎水基を有する化合物を好ましく使用できる。
具体的な例としてはパーフルオロアルキルシラン化合物、パーフルオロポリエーテルシラン化合物、フッ素含有シリコーン化合物を使用することができる。防汚層の形成方法は、形成する材料に応じて、例えば、蒸着、スパッタリング等の物理的気相成長法；ＣＶＤ等の化学的気相成長法；湿式コーティング法；等を用いることができる。防汚層の厚みは特に制限はないが、通常２０ｎｍ以下が好ましく、１〜１０ｎｍであるのがより好ましい。  
【０１０６】
本発明の偏光板は、樹脂フィルム（Ａ）、ハードコート層（Ｂ）と反射防止層（Ｃ）を順次積層させた面の反射率が、通常０．７％以下、好ましくは０．５％以下である。反射率は、例えば、公知の分光度計を用い、所定の入射角における反射スペクトルを測定し、波長５５０ｎｍにおける反射率として求めることができる。
【０１０７】
本発明の偏光板の反射防止層（Ｃ）側の面は耐擦傷性に優れる。例えば、スチールウールに０．０２５ＭＰａの荷重をかけた状態で、偏光板の反射防止層（Ｃ）側の表面を１０回擦る試験（スチールウール試験）を行った後であっても、目視観察において、フィルム表面には全く傷が認められない。
【０１０８】
図２に、本発明の液晶表示装置のパネル構成の例を示す。液晶表示装置は、液晶が封入されたセル２１の下方に偏光板２２と液晶セルを挟む状態で最表部に透過軸と垂直に（クロスニコル）配置された本発明の偏光板１で構成される。光源は図の下方から入射され、下方に配置された偏光板、液晶セル、上部にある偏光板を透過し、画像は上部偏光板の最表部に投影される。
本発明の偏光板は、反射防止層（Ｃ）側を視認側に向け、さらに液晶セルの視認側に設置される。
【０１０９】
液晶セルに使用する液晶モードとしては、インプレーンスイッチング（ＩＰＳ）モード、バーチカルアラインメント（ＶＡ）モード、マルチドメインバーチカルアラインメント（ＭＶＡ）モード、コンティニュアスピンホイールアラインメント（ＣＰＡ）モード、ツイステッドネマチック（ＴＮ）モード、スーパーツイステッドネマチック（ＳＴＮ）モード、ハイブリッドアラインメントネマチック（ＨＡＮ）モード、オプチカルコンペンセイテッドベンド（ＯＣＢ）モードなどを挙げることができる。
【実施例】
【０１１０】
本発明を、実施例を示しながら、さらに詳細に説明するが、本発明は以下の実施例のみに限定されるものではない。なお部及び％は特に断りのない限り重量基準である。
本実施例における評価は、以下の方法によって行う。
【０１１１】
（１） ダイラインの深さと幅
三次元構造解析顕微鏡（サイゴ社製）を用い、フィルムの凹凸のある面を下から上に一定速度で走査させて干渉縞を観察することにより測定した。
図３に示すように、隣り合う谷の底点１３と山の頂点１４とに、ベースライン１２を引いて、谷の底点１３又は山の頂点１４からそのベースライン１２へ垂直に引いた線１５および１６とベースライン１２との交点１７，１８までの距離を測定し、山の頂点からベースライン間での距離と谷の底点からベースラインまでの距離との和をダイラインの深さとする。
ダイラインの幅は、頂点１４の左側にある谷１３までの距離（１７と１８間の距離）と、頂点１４の右側にある次の谷１９との距離（１７と１９間の距離）とを測定し、その合計距離を、頂点１４を有するダイラインの幅とする。
【０１１２】
（２）フィルムの厚さ（平均厚さと厚さ変動）
１３５０ｍｍ幅の樹脂フィルムに、接触式ウェブ厚さ計（明産社製、ＲＣ-１０１ロータリーキャリパー計）を設置し、厚さ計を横に移動させ、樹脂フィルムの幅方向に０．４８ｍｍ間隔で測定する。その測定値の算術平均値（平均厚さ）と最大厚さ、最小厚さを求めた。最大厚さと平均厚さとの差、及び最小厚さと平均厚さとの差を比べ、その差の大きい方が平均厚さの何％かを求め、これを厚さ変動とした。
【０１１３】
（３）透湿度
上記フィルムの透湿度は、ＪＩＳ  Ｚ０２８０によるカップ法を用いて、温度４０℃、湿度９０％で測定した。
【０１１４】
（４）光弾性係数
樹脂フィルムに５０〜１５０ｇの範囲で荷重を加えながら、フィルム面内レターデーション（Ｒｅ）をレターデーション測定装置（王子計測機器（社）製、「ＫＯＢＲＡ−２１ＡＤＨ」）を用いて測定し、これをフィルムの厚みで割って複屈折値Δｎを求める。荷重を変えながらΔｎを求め、荷重−Δｎ曲線を作成した。その傾きを光弾性係数とした。
【０１１５】
（５）面内Ｒｅ、厚さ方向Ｒｔｈの測定
フィルム面内の（Ｒｅ）は、フィルム面内の主屈折率をｎｘ（ＴＤ方向）、ｎｙ（ＭＤ方向）とし、フィルムの厚さをｄ（ｎｍ）とすると、Ｒｅ＝（ｎｘ-ｎｙ）×ｄで求めることができる。
また、フィルム厚さ方向の（Ｒｔｈ）は、フィルム面内の主屈折率をｎｘ、ｎｙとし、フィルム厚さ方向の屈折率をｎｚ、フィルムの厚さをｄ（ｎｍ）とすると、Ｒｔｈ＝{（ｎｘ+ｎｙ）／２−ｎｚ}×ｄで求めることができる。
値は、自動複屈折計［王子計測機器（株）社製、ＫＯＢＲＡ-２１ＡＤＨ］を用いて測定した。
【０１１６】
（６）偏光板鉛筆硬度
ＪＩＳ−Ｋ５７００に従い５００ｇ荷重で測定した。
【０１１７】
（７）偏光板反射率（％）
分光光度計(日本分光（株）社製、紫外可視近赤外分光光度計Ｖ−７５０)を用い、入射角５度にて反射スペクトルを測定し、波長５５０ｎｍにおける反射率を求めた。
【０１１８】
（８）全光線透過率
日本電色工業（株）社製、「濁度計ＮＤＨ-３００Ａ」を用いてＡＳＴＭ  Ｄ１００３に準拠して、測定する。なお、同様の測定を５回行い、その算術平均値を全光線透過率の代表値とする。
【０１１９】
（９）偏光板スチールウール試験
偏光板の反射防止層表面をスチールウール＃００００に荷重０．０２５ＭＰａをかけた状態で、１０回擦り、その後に顕微鏡観察を行い次の指標で評価した。
○：傷なし
△：少し傷
×：目立った傷多数
【０１２０】
（１０）耐久試験
偏光板（５０ｃｍ２）を、温度６０℃、湿度９０％のオーブンに入れ、３００時間放置し、偏光板の変化を観察した。
○：変化なし。
△：両端にそりが見られる。
×：両端に変形、縮み、巻きが発生している。
【０１２１】
（１１）表示性能の評価
市販の液晶テレビ（ＭＶＡモードの２０Ｖ型液晶テレビ及びＩＰＳモードの２０Ｖ型液晶テレビを用いた。）から液晶表示パネルを取り外し、液晶セルを挟んでいる偏光板及び視野角補償フィルムの内、視認側に設置されている、偏光板及び視野角補償フィルムを剥がし取り、
それに変えて実施例、比較例で得た偏光板を該液晶セルに貼り合せて、液晶表示パネルを組み直して、もとの液晶テレビに設置した。
背景を黒表示で白色文字を表示させて、正面から視線を上下左右へ移動させ、その際に白文字が読みとれなくなる角度を測定する。
【０１２２】
（１２）額縁故障（色むら）評価
評価（１１）で作製した液晶表示装置を暗表示し、温度６０℃、湿度９０％で３００時間放置した。その後、暗室内で暗表示にしその表示画面全体を真正面から観察し、以下の指標で評価した。
○：全体的に均一な黒表示になっており、光漏れがない。
△：額縁の上下左右に暗表示の色むらが見られる。
×：額縁の上下左右に光漏れが見られる。
【０１２３】
（１３）輝点欠損評価
評価（１１）で作製した液晶表示装置を暗表示し、温度６０℃、湿度９０％で３００時間放置し、暗室内で、その表示画面全体を真正面から観察し、輝点の数を数えた。
【０１２４】
（ハードコート剤の調製）
五酸化アンチモンの変性アルコールゾル（固形分濃度３０％、触媒化成社製）１００部に、ＵＶ硬化型ウレタンアクリレート紫光ＵＶ７０００Ｂ（日本合成化学社製）１０部及び光開始剤イルガキュア-１８４（チバガイギー社製）０．４部を混合し、ＵＶ硬化型のハードコート剤を得た。
【０１２５】
（反射防止層用塗工液の調製）
テトラメトキシシランのオリゴマ−（コルコート社製「メチルシリケート５１」）と、メタノール、水、０.０１Ｎの塩酸水溶液を質量比２１：３６：２：２で混合し、これを２５℃の高温槽中で２時間撹拌して、重量平均分子量を８５０に調製し、シリコーンレジンを得た。
次に中空シリカ微粒子として中空シリカイソプロパノール分散ゾル（触媒化成工業社製、固形分２０％，平均一次粒子径約３５ｎｍ、外殻厚み約８ｎｍ）を前記シリコーンレジンに加え、中空シリカ微粒子／シリコーンレジン（縮合化合物換算）が固形分基準で重量比が８：２となるように配合し、その後，全固形分が１％になるようにメタノールで希釈し、反射防止層用塗工液を調製した。
【０１２６】
（プライマ−溶液の調製）
無水マレイン酸変性スチレン・ブタジエン・スチレンブロック共重合体の水素添加物（旭化成（株）社製、タフテックＭ１９１３、メルトインデックス値は２００℃、５ｋｇ荷重で１．０ｇ／１０分、スチレンブロック含量３０部、水素添加率８０部以上、無水マレイン酸付加量２％）２部を、キシレン８部とメチルイソブチルケトン４０部の混合溶媒に溶解し、孔径１μｍのポリテトラフルオロエチレン製のフィルターを濾過して、完全な溶液のみをプライマ−溶液として調製した。
【０１２７】
（製造例１）
樹脂フィルム（Ａ１）として平均厚さ４０μｍのトリアセチルセルロース（ＴＡＣ）フィルム（コニカミノルタ製、ＫＣ  ４ＵＸ２Ｍ）を用いた。上記樹脂フィルム（Ａ１）は以下の性質を示す。
透湿度は３００ｇ／ｍ２・２４ｈｒであった。
面内のレターデーションの最大値は２．１ｎｍであった。
光弾性率は、２５×１０−１２Ｐａ−１であった。
そして、樹脂フィルム（Ａ１）上に上記ハードコート剤を、ダイコーターを用いて塗工し、８０℃で５分間乾燥させ、次いで紫外線（積算光量３００ｍＪ／ｃｍ２）を照射し、ハードコート剤を硬化させ、膜厚５μｍのハードコート層を積層させた。
さらに上記樹脂フィルムのハードコート層側表面に反射防止層用塗工液を塗工し、塗膜を１２０℃で１０分間熱処理し、厚さ２００ｎｍの反射防止層を有する樹脂フィルム（Ａ２）を得た。
【０１２８】
（製造例２）
溶融押出し成形で作製した、脂環式構造含有重合体樹脂（ＺＥＯＮＯＲ１４２０、日本ゼオン社製；ガラス転移温度Ｔｇ１３６℃）からなる、幅１３５０ｍｍ、平均厚さ８０μｍの樹脂フィルム（Ｄ１）を用いた。面内の（Ｒｅ）は、２．１ｎｍであった。
この樹脂フィルム（Ｄ１）は以下のような性質を持っている。
上記樹脂フィルムを、評価（１）に従いダイラインを測定したところ、ダイラインの最大深さは２５ｎｍ、最小幅は1１００ｎｍであった。
評価（２）に従い厚さ変動を測定したところ、１．６％であった。
透湿度は２．６ｇ／ｍ２・２４ｈｒであった。
光弾性率は、６．３×１０−１２Ｐａ−１であった。
さらに、樹脂フィルム（Ｄ１）を縦延伸機（ロール側の周速の差を利用して縦方向に一軸延伸する方法）で、１４０℃雰囲気下で１．３倍に延伸し、平均厚さ６８μｍ、面内の（Ｒｅ）：３５ｎｍ、厚さ方向の（Ｒｔｈ）：１３０ｎｍの位相差を有する樹脂フィルム（Ｄ２）を得た。
この樹脂フィルム（Ｄ２）は以下のような性質を持っている。
上記樹脂フィルムを、評価（１）に従いダイラインを測定したところ、ダイラインの最大深さは３２ｎｍ、最小幅は９００ｎｍであった。
評価（２）に従い厚さ変動を測定したところ、２．１％であった。
透湿度は２．８ｇ／ｍ２・２４ｈｒであった。
光弾性率は、７．５×１０−１２Ｐａ−１であった。
【０１２９】
（製造例３）
溶融押出し成形で作製した、脂環式構造含有重合体樹脂（ＺＥＯＮＯＲ１４２０、日本ゼオン社製；ガラス転移温度Ｔｇ１３６℃）からなる、１３５０ｍｍ幅、平均厚さ８０μｍの樹脂フィルム（Ｄ３）を用いた。
この樹脂フィルム（Ｄ３）は以下のような性質を持っている。
上記フィルムを、評価（１）に従い測定したところ、ダイラインの最大深さは１８０ｎｍ、最小幅は、４５０ｎｍであった。
評価（２）に従い厚さ変動を測定したところ、１．２％であった。
透湿度は２．２ｇ／ｍ２・２４ｈｒであった。
光弾性率は、６．５×１０−１２Ｐａ−１
さらに、樹脂フィルム（Ｄ３）を用い、縦延伸機（ロール側の周速の差を利用して縦方向に一軸延伸する方法）で、１４０℃雰囲気下で１．３倍に延伸し、平均厚さ７０μｍ、Ｒｅ：３２ｎｍ、Ｒｔｈ：１３５ｎｍの位相差を有する樹脂フィルム（Ｄ４）を得た。
この樹脂フィルム（Ｄ４）は以下のような性質を持っている。
上記フィルムを、評価（１）に従い測定したところ、ダイラインの最大深さは１６０ｎｍ、最小幅は、３００ｎｍであった。
評価（２）に従い厚さ変動を測定したところ、１．９％であった。
透湿度は３．２ｇ／ｍ２・２４ｈｒであった。
光弾性率は、７．５×１０−１２Ｐａ−１
【０１３０】
（製造例４）ＰＶＡ偏光子
厚さ８５μｍのＰＶＡフィルム（クラレ社製  ビニロン＃８５００）をチャックに装着し、２．５倍延伸し、ヨウ素０．２ｇ／ｌ、ヨウ化カリウム６０ｇ／ｌよりなる水溶液中に３０℃にて２４０秒浸漬し、次いでホウ酸７０ｇ／ｌ、ヨウ化カリウム３０ｇ／ｌの組成の水溶液に浸漬すると共に、同時に６．０倍に一軸延伸しつつ５分間に渡ってホウ酸処理を行った。最後に室温で２４時間乾燥し、平均厚さ３０μｍで、偏光度９９．９９３％の偏光子（Ｅ１）を得た。
【０１３１】
（実施例１）
樹脂フィルム（Ａ２）の樹脂フィルム（Ａ１）側に、プライマー溶液を介して、偏光子（Ｅ１）を貼り合わせ、次に、樹脂フィルム（Ｄ２）を偏光子（Ｅ１）のもう一方の面にプライマー溶液を介して貼り合わせ、偏光板を得た。
評価結果を表１及び表２に示す。
【０１３２】
（比較例１）
樹脂フィルム（Ｄ２）を樹脂フィルム（Ｄ４）に変えた他は、実施例１と同様にして偏光板を得た。評価結果を表１及び表２に示す。
【０１３３】
（実施例２）
樹脂フィルム（Ｄ２）を樹脂フィルム（Ｄ１）に変えた他は、実施例１と同様にして偏光板を得た。評価結果を表１及び表２に示す。
【０１３４】
（比較例２）
樹脂フィルムとして厚さ８０μｍのトリアセチルセルロース（ＴＡＣ）フィルム（Ｄ５）：（コニカミノルタ製、ＫＣ  ８ＵＸ２Ｍ）を用いた。
上記樹脂フィルム（Ｄ５）は以下の性質を示した。
透湿度は６４０ｇ／ｍ２・２４ｈｒであった。
面内のレターデーション（Ｒｅ）の最大値は３．６ｎｍであった。
光弾性率は、２２×１０−１２Ｐａ−１であった。
樹脂フィルム（Ｄ２）を上記樹脂フィルム（Ｄ５）に変えた他は、実施例１と同様にして偏光板を得た。評価結果を表１及び表２に示す。
【０１３５】
【表１】
2006039472.tif 000002
【表２】
2006039472.tif 000003
【０１３６】
表１の結果から以下のことがわかる。
実施例に示すように、本発明の偏光板は、偏光子の一方の面に、ハードコート層、反射防止層を積層したＴＡＣフィルムを用い、他方の面に、脂環式構造含有重合体樹脂を用いて構成される。
透明性、機械的強度、反射防止性能、耐擦傷性、密着性のすべてに優れる偏光板を形成できることがわかる。さらに、耐久性試験（温度６０℃、湿度９０％で３００時間放置の環境下に置く試験）において、偏光板のそり、リタデーションむら、色むら、輝点欠損のない、位相差板であることが明白である。
表２に示すように、液晶表示装置を作製し、各種液晶のモードに合わせて、視野角を測定したところ、本発明の位相差板は、視野角特性が改善されていることが判る。また、比較例においては、視野角を測定したが、全体的に、視野角低下に加えて、輝度が低下していることも確認された。
【図面の簡単な説明】
【０１３７】
【図１】本発明の偏光板を説明する図である。
【図２】液晶表示装置のパネル構成を説明する図である。
【図３】ダイラインを説明するための図である。
【符号の説明】
【０１３８】
１  偏光板
２  樹脂フィルム（Ｄ）
３  偏光子
４  樹脂フィルム（Ａ）。
５  ハードコート層（Ｂ）  
６  反射防止層（Ｃ）
２１  液晶セル
２２  偏光板  
１２〜１９  ダイラインを説明する符号
【図１】
2006039472.tif 000004
【図２】
2006039472.tif 000005
【図３】
2006039472.tif 000006